(57)【特許請求の範囲】
【請求項１】
素管を６５℃以上で濃度５〜２０質量％の硫酸によって１０〜６０分酸洗する工程と、
酸洗された前記素管をフラックス液によって処理する工程と、
フラックス液によって処理された前記素管を溶融亜鉛めっき浴に浸漬する工程とを備え、
前記フラックス液は、塩化亜鉛及び／又は塩化アンモニウムを合計で６００ｇ／Ｌ以上、第４級アンモニウム塩型カチオン界面活性剤を０．０５〜０．３質量％含有し、
前記溶融亜鉛めっき浴は、Ａｌを０．００２〜０．０１質量％含有し、残部はＺｎ及び不純物からなり、前記不純物のうち、Ｐｂ、Ｓｎ、Ｃｄ、Ｓｂ、Ｂｉ、Ｃｕ、Ｎｉ、及びＩｎの含有量の合計が０．１質量％以下である、溶融亜鉛めっき鋼管の製造方法。
【請求項２】
請求項１に記載の溶融亜鉛めっき鋼管の製造方法であって、
前記第４級アンモニウム塩型カチオン界面活性剤は、ラウリルトリメチルアンモニウムクロライド、セチルトリメチルアンモニウムクロライド、及びステアリルトリメチルアンモニウムクロライドからなる群から選択される、溶融亜鉛めっき鋼管の製造方法。
【発明の詳細な説明】
【技術分野】
【０００１】
本発明は、溶融亜鉛めっき鋼管及び溶融亜鉛めっき鋼管の製造方法に関する。
【背景技術】
【０００２】
溶融亜鉛めっきは、鋼材の耐食性を向上させる技術として、広く用いられている。
【０００３】
特開２００９−２２１６０１号公報（特許文献１）、特開２００９−２２１６０４号公報（特許文献２）、特開２００９−１９７３２８号公報（特許文献３）、特開２０１１−２６６３０号公報（特許文献４）、及び特開２００９−２２１６０５号公報（特許文献５）、には、ＲｏＨＳ指令に従い、Ｐｂ含有量を０．１質量％以下、Ｃｄ含有量を０．０１質量％以下に抑制した溶融亜鉛浴を用いた場合であっても、不めっき発生の少ない溶融亜鉛めっき材の製造方法が記載されている。これらの文献に記載された溶融亜鉛めっき材の製造方法は、溶融亜鉛浴にＳｎ、Ｓｂ、Ｂｉ、又はＩｎ等の金属を微量に添加する。
【０００４】
特開２００６−３０７３１６号公報（特許文献６）には、浸漬法によって鋼材の表面に亜鉛めっき皮膜を形成するための溶融亜鉛めっき浴組成物が記載されている。この溶融亜鉛めっき浴組成物は、Ｎｉが０．０１〜０．０５重量％、Ａｌが０．００１〜０．０１重量％、Ｂｉが０．０１〜０．０８重量％、残部Ｚｎ及び不可避不純物であり、Ｐｂを含有しない。
【０００５】
特開２０１１−２６６３２号公報（特許文献７）には、めっき層の組成がＰｂ：０．０１０質量％以下、Ｓｂ：０．０４〜０．５０質量％を含有する溶融亜鉛めっき鋼材が記載されている。
【０００６】
特開平１０−１４０３１６号公報（特許文献８）には、Ａｌを０．１〜０．３重量％含有し、不純物としてのＰｂ、Ｓｎ、Ｃｄ、Ｓｂが合計で０．０１重量％以下である溶融亜鉛めっき浴を用いてめっきした鋼板に、ロールと接する鋼板の幅１ｍ当たり５０〜５００トンの圧延加重で圧延加工を施す溶融亜鉛めっき鋼板の製造方法が記載されている。
【０００７】
特開２０１１−８９１７５号公報（特許文献９）には、溶融亜鉛めっき皮膜中の鉛濃度が０．１質量％以下、カドミウム濃度が０．０１質量％以下であり、かつ溶融亜鉛めっき皮膜のうち合金層部のビッカース硬さが１１０Ｈｖ以下である溶融亜鉛めっき鋼管が記載されている。
【先行技術文献】
【特許文献】
【０００８】
【特許文献１】特開２００９−２２１６０１号公報
【特許文献２】特開２００９−２２１６０４号公報
【特許文献３】特開２００９−１９７３２８号公報
【特許文献４】特開２０１１−２６６３０号公報
【特許文献５】特開２００９−２２１６０５号公報
【特許文献６】特開２００６−３０７３１６号公報
【特許文献７】特開２０１１−２６６３２号公報
【特許文献８】特開平１０−１４０３１６号公報
【特許文献９】特開２０１１−８９１７５号公報
【発明の概要】
【発明が解決しようとする課題】
【０００９】
近年、フレア加工の普及に伴って、溶融亜鉛めっき鋼管の加工性の向上が求められている。フレア加工とは、鋼管の端部の開口部を外側に向かって広げ、環状のフレア（鍔）を形成する加工である。
【００１０】
溶融亜鉛めっき鋼管をフレア加工すると、めっき層の剥離が生じやすい。めっき層の剥離を抑制する方法として、めっき層を薄くすることが知られている。めっき層を薄くすれば、加工時にめっき層に加わる歪が小さくなる。しかし、めっき層を薄くすると、所定の耐食性が得られない場合がある。
【００１１】
特許文献１〜７には、加工時のめっき層の剥離の生じやすさについては、記載されていない。
【００１２】
特許文献８に記載された溶融亜鉛めっき鋼板の製造方法は、溶融亜鉛めっき浴にＡｌを多量に添加している。溶融亜鉛めっき浴にＡｌを多量に添加すると、Ａｌの酸化物による不めっきが発生しやすくなるため、鋼材の表面及び溶融亜鉛めっき浴表面に酸化物が生成しないように、工程全体にわたって雰囲気を制御する必要がある。しかし、溶融亜鉛めっき鋼管の製造工程において、このような制御をおこなうことは困難である。
【００１３】
特許文献９に記載された溶融亜鉛めっき鋼管は、溶融亜鉛めっき皮膜の合金層及び凝固亜鉛層の硬さを下げるために、特殊な処理をする必要がある。
【００１４】
本発明の目的は、加工してもめっき層の剥離が生じにくい溶融亜鉛めっき鋼管、及びその溶融亜鉛めっき鋼管の製造方法を提供することである。
【課題を解決するための手段】
【００１５】
本発明による溶融亜鉛めっき鋼管は、鋼管と、鋼管の表面に形成されためっき層とを備える。そして、めっき層の全深さにわたって、下式で定義されるｆｎが９９．９以上である。
ｆｎ＝Ｆｅ＋Ａｌ＋Ｚｎ
ここで、上式の元素記号には、めっき層中の各元素の含有量（質量％）が代入される。
【００１６】
本発明による溶融亜鉛めっき鋼管の製造方法は、素管を溶融亜鉛めっき浴に浸漬する工程を備え、溶融亜鉛めっき浴は、Ａｌを０．００２〜０．０１質量％含有し、残部はＺｎ及び不純物からなり、前記不純物のうち、Ｐｂ、Ｓｎ、Ｃｄ，Ｓｂ、Ｂｉ、Ｃｕ、Ｎｉ、及びＩｎの含有量の合計が０．１質量％以下である。
【発明の効果】
【００１７】
上記の溶融亜鉛めっき鋼管、及び溶融亜鉛めっき鋼管の製造方法により製造される溶融亜鉛めっき鋼管は、加工してもめっき層の剥離が生じにくい。
【図面の簡単な説明】
【００１８】
【図１】図１は、２つの条件の溶融亜鉛めっき浴によって製造された溶融亜鉛めっき鋼管それぞれの、めっき層を拡大して示した走査型電子顕微鏡像である。
【図２】図２は、本発明の一実施形態による溶融亜鉛めっき鋼管の製造方法の工程図である。
【図３】図３は、４つの条件の溶融亜鉛めっき浴によって製造された溶融亜鉛めっき鋼管それぞれの、めっき層の元素分布を示すグラフである。
【図４】図４は、２つの条件の溶融亜鉛めっき浴によって製造された溶融亜鉛めっき鋼管それぞれの、フレア加工部の縦断面の光学顕微鏡像である。
【発明を実施するための形態】
【００１９】
［溶融亜鉛めっき鋼管］
本発明者らは、溶融亜鉛めっき鋼管の加工性について検討し、次の知見を得た。めっき層は、母材との界面に形成されるＺｎ−Ｆｅ合金層と、表面に形成されるＺｎ層（η層）とを含んでいる。このうち、Ｚｎ−Ｆｅ合金層は、延性が低い。そのため、Ｚｎ−Ｆｅ合金層は、フレア加工のような曲げ加工によって、亀裂が生じやすい。Ｚｎ−Ｆｅ合金層で生じた亀裂が、表面のＺｎ層まで進展すると、めっき層の剥離が生じる。
【００２０】
Ｚｎ層内に異種金属が混入していると、亀裂がさらに進展しやすくなる。したがって、Ｚｎ層内に異種金属が混入していると、めっき層の剥離が生じやすくなる。換言すれば、Ｚｎ層の純度を高めれば、めっき層の剥離を抑制でき、溶融亜鉛めっき鋼管の加工性を向上させることができる。
【００２１】
図１は、（ａ）純度の低いＺｎ層を含むめっき層、及び（ｂ）純度の高いＺｎ層を含むめっき層の走査型電子顕微鏡像である。図１に示すように、純度の低いＺｎ層を含むめっき層では、Ｆｅ−Ｚｎ合金層で生じた亀裂が、表面のＺｎ層まで進展している。一方、純度の高いＺｎ層を含むめっき層では、Ｆｅ−Ｚｎ合金層で生じた亀裂が、表面のＺｎ層で止まっている。
【００２２】
本発明者らは、めっき層の全深さにわたって、式（１）で定義されるｆｎが９９．９以上であれば、溶融亜鉛めっき鋼管のめっき層の剥離が生じにくいことを見出した。
ｆｎ＝Ｆｅ＋Ａｌ＋Ｚｎ      （１）
ここで、式（１）の記号には、めっき層中の各元素の含有量（質量％）が代入される。
【００２３】
ここで、ｆｎは次の方法で測定される。溶融亜鉛めっき鋼管のめっき層の任意の領域（放電面積は４ｍｍφ、以下、特定領域という）において、マーカス型高周波グロー放電発光分析装置（堀場製作所製、ＧＤ−Ｐｒｏｆｉｌｅｒ２）を用いて、深さ方向の元素分析を実施する。このときの測定条件は表１の通りとする。これにより、特定領域の全深さの元素分布が得られる。得られた元素分布に基づいて、各深さのｆｎ値（ｆｎ分布）を求める。
【００２４】
【表１】
0005825295.tif 000002
【００２５】
本発明においては、得られたｆｎ分布において、ｆｎ値はいずれも９９．９以上になる。
【００２６】
ｆｎには鉄（Ｆｅ）が含まれる。Ｆｅは亜鉛と合金化してＺｎ−Ｆｅ合金層を形成する。そのため、Ｆｅは、めっき層中に多く含有される。しかし、Ｚｎ−Ｆｅ合金層はＺｎ層と分離して存在する。そのため、ＦｅはＺｎ層内に混入しない。したがって、めっき層が鉄を含有しても、溶融亜鉛めっき鋼管の加工性は低下しない。
【００２７】
ｆｎにはアルミニウム（Ａｌ）が含まれる。Ａｌは、溶融亜鉛めっき浴の流動性を向上させる。Ａｌが溶融亜鉛めっき浴に含有されていれば、Ａｌは、溶融亜鉛めっき鋼管のめっき層中にも含有される。しかし、Ａｌは、めっき表面から１ミクロン程度の深さに濃縮して存在する。したがって、めっき層がＡｌを含有しても、溶融亜鉛めっき鋼管の加工性は低下しない。
【００２８】
以上のとおり、めっき層の全深さにわたってｆｎが９９．９以上であれば、フレア加工等の加工を実施しても、めっき層は剥離しにくい。
【００２９】
上述の溶融亜鉛めっき鋼管は、Ａｌを０．００２〜０．０１質量％含有し、残部はＺｎ及び不純物からなり、不純物のうち、Ｐｂ、Ｓｎ、Ｃｄ，Ｓｂ、Ｂｉ、Ｃｕ、Ｎｉ、及びＩｎの含有量の合計が０．１質量％以下の溶融亜鉛めっき浴に素管を浸漬することにより製造することができる。
【００３０】
以下、本発明の一実施形態による溶融亜鉛めっき鋼管の製造方法を詳述する。
【００３１】
図２は、本発明の一実施形態による溶融亜鉛めっき鋼管の製造方法の工程図である。溶融亜鉛めっき鋼管の製造方法は、素管を脱脂する工程（ステップＳ１）と、脱脂された素管を酸洗する工程（ステップＳ２）と、酸洗された素管をフラックス処理する工程（ステップＳ３）と、フラックス処理された素管をめっきする工程（ステップＳ４）と、めっきされた鋼管を冷却する工程（ステップＳ５）とを備える。
【００３２】
まず、めっきを実施する素管を準備する。素管は、任意の鋼管を使用できる。素管は、例えばＪＩＳ  Ｇ３４５２に規定されるＳＧＰ鋼管、又はＪＩＳ  Ｇ３４５４に規定されるＳＴＰＧ鋼管である。ＳＧＰ鋼管及びＳＴＰＧ鋼管は、それぞれ、電気抵抗溶接管、鍛接管、及び継目無管のいずれでも良い。
【００３３】
次に、素管を脱脂液に浸漬して脱脂する（ステップＳ１）。脱脂は例えば、アルカリ脱脂又は溶剤脱脂である。これにより、素管の表面に付着している油類が除去される。その後、素管を水洗し、付着している脱脂液を除去する。
【００３４】
次に、脱脂された素管を酸洗液に浸漬して酸洗する（ステップＳ２）。酸洗液は、５〜２０質量％の硫酸である。硫酸を６５℃以上に加温して用いることが好ましい。
【００３５】
素管の過酸洗及び粒界腐食を抑制するために、酸洗液に、酸腐食抑制剤（インヒビター）を適量含有させても良い。酸洗時間は、例えば、１０〜６０分である。これにより、素管の表面のスケールが除去される。その後、素管を水洗し、付着している酸洗液を除去する。
【００３６】
次に、酸洗された素管をフラックス液によりフラックス処理する（ステップＳ３）。フラックス処理では、素管をフラックス液に浸漬する。フラックス液は、塩化亜鉛及び塩化アンモニウムの水溶液を用い、塩化亜鉛と塩化アンモニウムとの分量比（モル比）は、好ましくは、１：１〜１：５であり、より好ましくは、１：２〜１：４である。
【００３７】
フラックス液は、７０〜９０℃に加温して用いる。フラックス液としては、５００ｇ／Ｌ以上の高濃度のフラックス液を用いることが好ましい。フラックス液の濃度は、より好ましくは６００ｇ／Ｌ以上であり、飽和するまでの範囲である。なお、フラックス濃度（ｇ／Ｌ）は、水１リットル（Ｌ）に対して含有される塩化亜鉛及び塩化アンモニウムの合計の質量（ｇ）を表す。
【００３８】
フラックス処理により、素管にフラックス膜が形成される。フラックス膜は、素管の表面を保護し、めっきの際に酸化亜鉛を巻き込んで不めっきが発生するのを防止する。
【００３９】
その後、素管を乾燥する。素管に水分が残っていると、水分が溶融亜鉛めっき浴に接触した際に気化し、溶融亜鉛を飛散させて不めっきの原因となる。フラックス液の液切れを良くするために、フラックス液に界面活性剤を含有させておくことが好ましい。また、界面活性剤を含有させることにより、フラックス膜が均一になりやすくなる。界面活性剤は、例えば、ラウリルトリメチルアンモニウムクロライド、セチルトリメチルアンモニウムクロライド、ステアリルトリメチルアンモニウムクロライドである。
【００４０】
界面活性剤の含有量が低すぎれば、上記の効果が得られない。したがって、フラックス液中の界面活性剤の濃度の下限は、０．０５質量％である。界面活性剤の濃度は、より好ましくは、０．０５質量％より高い。界面活性剤の濃度の下限は、さらに好ましくは、０．１０質量％である。一方、界面活性剤の含有量が高すぎると、効果が飽和し、不純物として却って不めっきを増加させる。したがって界面活性剤の濃度は、好ましくは、０．３質量％未満である。より好ましくは０．２質量％未満である。
【００４１】
次に、フラックス処理された素管を溶融亜鉛めっき浴に浸漬してめっきする（ステップＳ４）。本実施形態において用いる溶融亜鉛めっき浴は、Ａｌを０．００２〜０．０１質量％含有し、残部はＺｎ及び不純物からなり、不純物のうち、Ｐｂ、Ｓｎ、Ｃｄ，Ｓｂ、Ｂｉ、Ｃｕ、Ｎｉ、及びＩｎの含有量の合計が０．１質量％以下である。
【００４２】
アルミニウム（Ａｌ）は、溶融亜鉛めっき浴の流動性を向上させる。溶融亜鉛めっき浴のＡｌ含有量が低すぎると、めっき表面の光沢が低下する。したがって、Ａｌ含有量の下限は、０．００２質量％である。Ａｌ含有量は、より好ましくは、０．００２質量％より高い。Ａｌ含有量の下限は、さらに好ましくは、０．００５質量％である。一方、溶融亜鉛めっき浴のＡｌ含有量が高すぎると、フラックス処理の効果が減衰され、不めっきが発生する。したがって、Ａｌ含有量の上限は、好ましくは、０．０１質量％である。
【００４３】
溶融亜鉛めっき浴の不純物のうち、鉛（Ｐｂ）、錫（Ｓｎ）、カドミウム（Ｃｄ），アンチモン（Ｓｂ）、ビスマス（Ｂｉ）、銅（Ｃｕ）、ニッケル（Ｎｉ）、及びインジウム（Ｉｎ）は、溶融亜鉛めっき鋼管のめっき層のＺｎ層内に混入し、めっき層の剥離を生じやすくさせる。したがって、これらの元素の含有量の合計は、好ましくは、０．１質量％以下である。
【００４４】
溶融亜鉛めっき浴の温度は、例えば、４５０〜４８０℃である。素管を溶融亜鉛めっき浴に浸漬する時間は、例えば、３０〜３００秒である。溶融亜鉛めっき浴の温度及び素管を溶融亜鉛めっき浴に浸漬する時間は、めっき層の厚さに応じて調整される。
【００４５】
所定の時間だけ浸漬した後、素管を溶融亜鉛めっき浴から引き上げる。素管に付着した過剰な溶融亜鉛が流れ落ちるように、素管を溶融亜鉛めっき浴の上方で一定時間保持する。この際、圧縮空気又はスチームを吹き付けて過剰な溶融亜鉛を取り除いても良い。
【００４６】
最後に、めっきされた鋼管を冷却する（ステップ５）。冷却は、空冷、水冷、及び油冷のいずれでも良い。水冷の場合、例えば４０〜８０℃の温水が用いられる。
【００４７】
以上の工程で、溶融亜鉛めっき鋼管が製造される。
【００４８】
上述の溶融亜鉛めっき浴を用いて製造された溶融亜鉛めっき鋼管は、めっき層の全深さにわたって、式（１）で定義されるｆｎが９９．９以上になる。そのため、溶融亜鉛めっき鋼管をフレア加工しても、めっき層の剥離が生じにくい。
【００４９】
本実施形態による溶融亜鉛めっき鋼管の製造方法は、より好ましくは、（Ａ）酸洗工程（ステップＳ２）において６５℃以上の硫酸によって素管を酸洗し、かつ、（Ｂ）フラックス工程（ステップＳ３）において、塩化亜鉛及び／又は塩化アンモニウムを合計で６００ｇ／Ｌ以上、界面活性剤を０．０５〜０．３質量％含有するフラックス液によってフラックス処理する。
【００５０】
本実施形態による溶融亜鉛めっき浴は、Ｐｂ、Ｓｎ、Ｃｄ，Ｓｂ、Ｂｉ、Ｃｕ、Ｎｉ、及びＩｎの含有量の合計が０．１質量％以下である。これらの元素は、溶融亜鉛めっき浴の流動性を向上させる。そのため、本実施形態による溶融亜鉛めっき浴によってめっきを行うと、不めっきが発生しやすい。
【００５１】
そこで、（Ａ）かつ（Ｂ）の条件を満たした前処理を行うことで、素管の表面の反応性を改善する。これにより、本実施形態のように不純物の少ない溶融亜鉛めっき浴を用いてめっきを行っても、不めっきの発生を抑制することができる。
【００５２】
この効果は、次の作用に基づくと考えられる。まず、高温硫酸による酸洗により、素管表面のスマットの生成が抑制され、かつ、適度な表面粗さが得られる。なお、スマットとは、酸に不溶性の鉄塩であって、酸洗後の管表面に黒色に付着するものである。これにより、多量のフラックスを素管の表面に均一に分散させることができる。多量のフラックスを均一に分散させることによって、不純物の少ない溶融亜鉛めっき浴を用いてめっきを行っても、不めっきの発生を抑制することができる。塩酸については、スマット抑制の効果はあるものの、高温硫酸に比べて反応性に乏しいため、一部の金属酸化物は酸洗前のまま反応せず表面に残存して不めっきの原因になるものと考えられる。
【実施例１】
【００５３】
以下、実施例に基づいて本発明をより具体的に説明する。なお、この実施例は本発明を限定するものではない。
【００５４】
［めっき層の組成分析試験］
複数の溶融亜鉛めっき浴を用いて溶融亜鉛めっき鋼管を製造した。そして、それぞれの溶融亜鉛めっき鋼管のめっき層の組成分析を行った。
【００５５】
素管として、ＳＧＰ鋼管（Ｃ：０．０５質量％、Ｓｉ：０．１９質量％、Ｍｎ：０．３４質量％、電気抵抗溶接管、外径１３９．８ｍｍ）を用いた。図２に示すように、素管の脱脂、酸洗、及びフラックス処理を行った。酸洗処理の条件は、後述する実施例２の酸洗条件２とし、フラックス処理の条件は、後述する実施例２のフラックス条件２とした。フラックス処理された素管を、４種類の溶融亜鉛めっき浴に浸漬してめっきを行った。表２に、各溶融亜鉛めっき浴（条件１〜４）の、Ｆｅ、Ａｌ、Ｐｂ、Ｓｎ、Ｃｄ，Ｓｂ、Ｂｉ、Ｃｕ、Ｎｉ、及びＩｎ含有量（単位は質量％）を示す。組成の残部はＺｎ及び不純物であった。表２の「不純物量」欄には、Ｐｂ、Ｓｎ、Ｃｄ、Ｓｂ、Ｂｉ、Ｃｕ、Ｎｉ、及びＩｎ含有量の合計値を記載した。
【００５６】
【表２】
0005825295.tif 000003
【００５７】
溶融亜鉛めっき浴の温度は４６５℃であった。素管を溶融亜鉛めっき浴に６０秒間浸漬した。溶融亜鉛めっき鋼管のめっき付着量は、約５００ｇ／ｍ２であった。
【００５８】
それぞれの溶融亜鉛めっき浴で製造された溶融亜鉛めっき鋼管に対し、めっき層の組成分析を行った。めっき層の組成分析は上述したとおり、マーカス型高周波グロー放電発光分析装置（堀場製作所製、ＧＤ−Ｐｒｏｆｉｌｅｒ２）を用いて、表１に記載された条件で測定した。
【００５９】
結果を図３に示す。図３は、（ａ）条件１、（ｂ）条件２、（ｃ）条件３、及び（ｄ）条件４の各溶融亜鉛めっき浴によって製造された溶融亜鉛めっき鋼管の、めっき層の深さ方向の元素分布を示すグラフである。図３の各グラフの横軸は、めっき層の表面から深さ方向の距離（μｍ）を示している。図３の各グラフの縦軸は、横軸で表された深さにおけるめっき層の組成の、Ｚｎ含有量（重量％）、Ｆｅ含有量（重量％）、ならびにＺｎ、Ｆｅ、及びＡｌ含有量の合計値（Ｚｎ＋Ｆｅ＋Ａｌ＝ｆｎ、重量％）を示している。
【００６０】
図３に示すように、溶融亜鉛めっき浴の不純物量が減少すると、溶融亜鉛めっき鋼管のめっき層の全深さにわたって、ｆｎが増加した。図３（ｃ）及び図３（ｄ）に示すように、条件３及び４では、溶融亜鉛めっき鋼管のめっき層のどの深さにおいても、ｆｎが９９．９以上であった。一方、図３（ａ）及び図３（ｂ）に示すように、条件１及び２では、溶融亜鉛めっき鋼管のめっき層の深さによっては、ｆｎが９９．９未満であった。
【００６１】
［フレア加工試験］
条件１〜４の溶融亜鉛めっき浴によって製造された溶融亜鉛めっき鋼管をフレア加工した。さらに、フレア加工された溶融亜鉛めっき鋼管を軸方向と平行にスライスし、フレア部の縦断面を観察した。
【００６２】
条件１及び条件２の溶融亜鉛めっき浴によって製造された溶融亜鉛めっき鋼管では、フレア加工によってめっき層の浮き上がり及び剥離が多数発生した。一方、条件３及び条件４の溶融亜鉛めっき浴によって製造された溶融亜鉛めっき鋼管では、フレア加工をしても、めっき層の剥離は発生しなかった。
【００６３】
図４は、（ａ）条件１及び（ｂ）条件４の溶融亜鉛めっき浴によって製造された溶融亜鉛めっき鋼管の、フレア加工部の縦断面の光学顕微鏡像である。図１は、（ａ）条件１及び（ｂ）条件４の溶融亜鉛めっき浴によって製造された溶融亜鉛めっき鋼管の、めっき層を拡大して示した走査型電子顕微鏡像である。
【００６４】
図４（ａ）に示すように、条件１の溶融亜鉛めっき浴によって製造された溶融亜鉛めっき鋼管では、フレア加工によって、めっき層の浮き上がり及び剥離が多数発生していた。一方、図４（ｂ）に示すように、条件４の溶融亜鉛めっき浴によって製造された溶融亜鉛めっき鋼管では、フレア加工をしても、めっき層の剥離は発生していなかった。
【００６５】
図１（ａ）に示すように、条件１の溶融亜鉛めっき浴によって製造された溶融亜鉛めっき鋼管のめっき層では、Ｆｅ−Ｚｎ合金層に発生した亀裂が、表面のＺｎ層まで進展していた。一方、図１（ｂ）に示すように、条件４の溶融亜鉛めっき浴によって製造された溶融亜鉛めっき鋼管のめっき層では、Ｆｅ−Ｚｎ合金層に発生した亀裂が、表面のＺｎ層で止まっていた。
【実施例２】
【００６６】
［酸洗条件及びフラックス処理条件の調査］
酸洗条件及びフラックス処理条件を変えてめっきを行い、不めっき発生の有無を調査した。めっき条件は、めっき層の組成分析試験において溶融亜鉛めっき鋼管を製造した条件と同様とした。溶融亜鉛めっき浴は、表２の条件４の溶融亜鉛めっき浴を使用した。
【００６７】
素管として、ＳＧＰ鋼管（Ｃ：０．０５質量％、Ｓｉ：０．１９質量％、Ｍｎ：０．３４質量％、電気抵抗溶接管、外径１３９．８ｍｍ）を用いた。素管の、脱脂、酸洗、及びフラックス処理を行った。まず、フラックス処理条件を固定し、酸洗条件を変えて調査を行った。
【００６８】
表３に、酸洗条件（酸洗条件１〜４）、ならびに各酸洗条件における酸洗中発泡、酸洗後外観、フラックス処理後（フラックス乾燥後）外観、及びめっき後外観を示す。なお、フラックス処理条件は、次の通りであった。フラックス液は、塩化亜鉛及び塩化アンモニウムの１：３混合物を６２５ｇ／Ｌ、界面活性剤を０．２質量％含有する水溶液を使用した。酸洗後の素管を、７５℃に加温したフラックス液に浸漬した。フラックス液に浸漬した素管を、１８０℃雰囲気で５分間乾燥した。なお、酸洗によりスマットが発生した素管については、スマットを除去してからフラックス処理を行った。めっき後、めっきされた素管を空冷し、溶融亜鉛めっき鋼管を製造した。
【００６９】
【表３】
0005825295.tif 000004
【００７０】
表３に示すように、酸洗条件１で酸洗された素管には、不めっきが発生した。これは、酸洗温度が低かったことが原因と考えられる。
【００７１】
酸洗条件２で酸洗された素管には、不めっきが発生しなかった。
【００７２】
酸洗条件３および酸洗条件４で酸洗された素管には、不めっきが発生した。これは、塩酸を用いて酸洗を行ったことが原因と考えられる。
【００７３】
次に、酸洗条件を表３の酸洗条件２に固定して、フラックス処理条件を変えて調査を行った。
【００７４】
表４に、フラックス処理条件（フラックス条件１〜４）、ならびに薬剤溶け残りの有無、フラックス乾燥後外観、及びめっき後外観を示す。なお、フラックス液は、塩化亜鉛及び塩化アンモニウムの１：３混合物の水溶液を使用した。表４中の「薬剤溶け残り」には、この混合物の溶け残りの有無を示した。酸洗後の素管を、７５℃に加温したフラックス液に浸漬した。フラックス液に浸漬した素管を、１８０℃雰囲気で５分間乾燥した。
【００７５】
【表４】
0005825295.tif 000005
【００７６】
表４に示すように、フラックス条件１でフラックス処理された素管は、不めっきが発生した。これは、フラックス濃度が低かったことが原因と考えられる。
【００７７】
フラックス条件２およびフラックス条件３でフラックス処理された素管は、不めっきが発生しなかった。
【００７８】
フラックス条件４でフラックス処理された素管は、不めっきが発生した。これは、界面活性剤を含有させなかったことが原因と考えられる。
【産業上の利用可能性】
【００７９】
本発明は、めっき層の剥離が生じにくい溶融亜鉛めっき鋼管及び溶融亜鉛めっき鋼管の製造方法として、産業上利用可能である。
【図２】
0005825295.tif 000006
【図３】
0005825295.tif 000007
【図１】
0005825295.tif 000008
【図４】
0005825295.tif 000009